(57)【要約】  本発明は、熱可塑性若しくは弾性ポリマー基質、ポリマーリン酸モノエステル若しくはジエステル又はその混合物及びポリエーテルエステルアミドを含む相乗的帯電防止組成物に関する。本発明の更なる態様は、帯電防止熱可塑性若しくは弾性ポリマー基質の製造方法、及び熱可塑性又は弾性ポリマーのための帯電防止添加剤としてのポリマーリン酸モノエステル若しくはジエステル又はその混合物の使用である。【特許請求の範囲】
【請求項１】
ａ）熱可塑性又は弾性ポリマー基材、及び
ｂ）以下の
ｉ）ポリエーテルエステルアミドから成る群から選択される少なくとも１種の帯電防止添加剤と、
ｉｉ）アルキレンオキシド又は／及びラクタム又は／及びラクトン又は／及びヒドロキシル官能性多酸と共重合するモノアルコール残基若しくはジアルコール残基を含むリン酸モノエステル若しくはジエステル或いはその混合物（但しポリオキシエチレンラウリルエーテルリン酸を除く）と
の組み合わせ
を含む帯電防止ポリマー組成物。
【請求項２】
成分（ａ）が、ポリオレフィン、ポリスチレン、アクリロニトリル／ブタジエン／スチレン（ＡＢＳ）のコポリマー、α，β−不飽和酸のポリマー、ハロゲン含有ポリマー、環式エーテルのホモポリマー若しくはコポリマー、不飽和アルコール及びアミンのポリマー、ポリアセタール、ポリフェニレンオキシド、ポリウレタン、ポリアミド、ポリエステル、ポリ尿素、ポリカーボネート、ポリスルホン又は天然ゴムである、請求項１に記載の組成物。
【請求項３】
成分（ａ）が、ポリオレフィン、ポリスチレン、アクリロニトリル／ブタジエン／スチレン（ＡＢＳ）コポリマー、α，β−不飽和酸のポリマー、ハロゲン含有ポリマー又は環式エーテルのホモポリマー若しくはコポリマーである、請求項２に記載の組成物。
【請求項４】
成分（ａ）が、ポリ塩化ビニル（ＰＶＣ）、ポリエチレン、ポリスチレン又はポリプロピレンである、請求項３に記載の組成物。
【請求項５】
前記ポリエーテルエステルアミドが脂肪族ポリエーテルエステルアミドである、請求項１に記載の組成物。
【請求項６】
前記ポリエーテルエステルアミドが、（１）カルボキシル末端基を有し且つ約２００から約１５０００の数平均分子量を有するポリアミドオリゴマー、及び（２）約２００から約６０００の数平均分子量を有するポリオキシアルキレングリコールから誘導された残基から本質的に成る、請求項１に記載の組成物。
【請求項７】
前記ポリエーテルエステルアミドが、
ａ）０〜８０部、好ましくは２０〜８０部の繊維状ポリアミド、
ｂ）１００〜１５、好ましくは８０〜２０部のポリエーテルエステルアミド、及び
ｃ）酢酸、トリフルオロ酢酸、メタンスルホン酸、トリフルオロメタンスルホン酸、ドデシルベンゼンスルホン酸、トルエンスルホン酸、アルキルスルホン酸及びエーテルスルホン酸のアルカリ金属塩、ＬｉＣｌＯ4、ＬｉＣＦ3ＳＯ3、ＮａＣｌＯ4、ＬｉＢＦ4、ＮａＢＦ4、ＫＢＦ4、ＮａＣＦ3ＳＯ3、ＫＣｌＯ4、ＫＰＦ6、ＫＣＦ3ＳＯ3、ＫＣ4Ｆ9ＳＯ3、Ｃａ（ＣｌＯ4）2、Ｃａ（ＰＦ6）2、Ｍｇ（ＣｌＯ4）2、Ｍｇ（ＣＦ3ＳＯ3）2、Ｚｎ（ＣｌＯ4）2、Ｚｎ（ＰＦ6）2及びＣａ（ＣＦ3ＳＯ3）から成る群から選択される０〜５、好ましくは０．５〜５部のイオン化合物、好ましくはＮａＣｌＯ4
を含む混合物の一部であり、
ここで成分ａ）、ｂ）及びｃ）の合計が１００部である、請求項１から６までのいずれか一項に記載の組成物。
【請求項８】
前記ポリエーテルエステルアミドが、
ａ）２０〜８０部の繊維状ポリアミド、
ｂ）８０〜２０部のポリエーテルエステルアミド、及び
ｃ）酢酸、トリフルオロ酢酸、メタンスルホン酸、トリフルオロメタンスルホン酸、ドデシルベンゼンスルホン酸、トルエンスルホン酸、アルキルスルホン酸及びエーテルスルホン酸のアルカリ金属塩、ＬｉＣｌＯ4、ＬｉＣＦ3ＳＯ3、ＮａＣｌＯ4、ＬｉＢＦ4、ＮａＢＦ4、ＫＢＦ4、ＮａＣＦ3ＳＯ3、ＫＣｌＯ4、ＫＰＦ6、ＫＣＦ3ＳＯ3、ＫＣ4Ｆ9ＳＯ3、Ｃａ（ＣｌＯ4）2、Ｃａ（ＰＦ6）2、Ｍｇ（ＣｌＯ4）2、Ｍｇ（ＣＦ3ＳＯ3）2、Ｚｎ（ＣｌＯ4）2、Ｚｎ（ＰＦ6）2及びＣａ（ＣＦ3ＳＯ3）から成る群から選択される０．５〜５部のイオン化合物、好ましくはＮａＣｌＯ4
を含む混合物の一部であり、
ここで成分ａ）、ｂ）及びｃ）の合計が１００部である、請求項１から７までのいずれか一項に記載の組成物。
【請求項９】
前記リン酸モノエステル又はジエステルが、式Ｉ
【化１】
2013505344.tif 000012
［式中、
Ａは、
Ｃ1〜Ｃ20−アルキル−（ＡＯ）ｘ−ＯＨ若しくはアシル−（ＡＯ）ｘ−ＯＨ；又は
Ｃ1〜Ｃ20−アルキル−（ＡＯ）ｘ−（ＨＡ）ｙ−ＯＨ若しくはアシル−（ＡＯ）ｘ−（ＨＡ）ｙ−ＯＨ；又は
Ｃ1〜Ｃ20−アルキル−（ＡＯ）ｘ−（ＡＡ−ＡＯ）ｙ−ＯＨ若しくはアシル−（ＡＯ）ｘ−（ＡＡ−ＡＯ）ｙ−ＯＨ；又は
ＭＯ−（ＨＡ）ｙ−ＯＨ若しくはＭＯ−（ＡＡ−ＡＯ）ｙ−ＯＨ
から誘導されたモノヒドロキシル残基であり；ここで
アシルは、芳香族カルボン酸残基又は飽和若しくは不飽和脂肪酸残基であり；
ＡＯは、ポリＣ2〜Ｃ4アルキレングリコール残基であり、
ＨＡは、ヒドロキシカルボン酸又はそのラクトンであり、
ＡＡは、ジカルボン酸であり、
ＭＯは、モノアルコールであり、
ｘは、１〜２５０であり、
ｙは、１〜２５０であり、
Ｂは、ヒドロキシ基を介してリン酸に及びカルボン酸基の内の１つを介してモノヒドロキシル残基［Ａ］に連結されたモノヒドロキシ、ジヒドロキシ、トリヒドロキシ又はポリヒドロキシのジカルボン酸残基、トリカルボン酸残基又は多カルボン酸残基であり、残りのカルボン酸基は遊離であるか又は更なるモノヒドロキシル残基［Ａ］とエステル化し、それにより分枝鎖状エステルが生じ；
ｎは、１〜２であり；
ｍは、１〜４である］の化合物である、請求項１から８までのいずれか一項に記載の組成物。
【請求項１０】
前記リン酸モノエステル又はジエステルが、式（Ｉａ）、（ＩＩａ）、（ＩＩｂ）、（ＩｌＩａ）、（ＩＶａ）又は（Ｖａ）
【化２】
2013505344.tif 000013
［式中、
ＡＯは、エチレンオキシド又はプロピレンオキシドからの残基であり；
ＣＬは、カプロラクトンからの残基であり；
ＣＭは、カプロラクタムからの残基であり；
Ｒ1は、Ｃ1〜Ｃ22アルキルであり；
ｋは、１又は２の数であり；
ｌは、３〜１５、好ましくは４〜９の数であり、
ｍは、３〜１５、好ましくは４〜９の数であり、及び
ｎは、２〜１０、好ましくは２〜７の数である］の化合物である、請求項１から８までのいずれか一項に記載の組成物。
【請求項１１】
成分ｂ）、ｉ）のポリエーテルエステルアミドが、ポリマー基材の質量に対して０．１質量％から３０質量％の量で存在し、かつ成分ｂ、ｉｉ）のコポリマーが、ポリマー基材の質量に対して０．１質量％から１０質量％の量で存在する、請求項１から１０までのいずれか一項に記載の組成物。
【請求項１２】
帯電防止仕上げ処理された熱可塑性又は弾性ポリマーの製造方法であって、
ｉ）ポリエーテルエステルアミドから成る群から選択される少なくとも１種の帯電防止添加剤と、
ｉｉ）アルキレンオキシド又は／及びラクタム又は／及びラクトン又は／及びヒドロキシル官能性多酸と共重合するモノアルコール残基若しくはジアルコール残基を含むリン酸モノエステル若しくはジエステル、或いはその混合物（但しポリオキシエチレンラウリルエーテルリン酸を除く）と
を含む添加剤混合物を、それ自体で又はその個別の成分の形態で、及び任意の更なる添加剤と共に、前記ポリマーと、カレンダ、混合機、混練機又は押出機において混合することを含む前記方法。
【請求項１３】
帯電防止熱可塑性又は弾性ポリマーの製造のための、
ｉ）ポリエーテルエステルアミドから成る群から選択される少なくとも１種の帯電防止添加剤と、
ｉｉ）アルキレンオキシド又は／及びラクタム又は／及びラクトン又は／及びヒドロキシル官能性多酸と共重合するモノアルコール残基若しくはジアルコール残基を含むリン酸モノエステル若しくはジエステル、或いはその混合物（但しポリオキシエチレンラウリルエーテルリン酸を除く）と
を含む添加剤混合物の使用。
【発明の詳細な説明】
【技術分野】
【０００１】
本発明は、熱可塑性若しくは弾性ポリマー基質、ポリマーリン酸モノエステル若しくはジエステル又はその混合物及びポリエーテルエステルアミドを含む相乗的帯電防止組成物に関する。本発明の更なる態様は、帯電防止熱可塑性若しくは弾性ポリマー基質の製造方法、及び熱可塑性又は弾性ポリマーのための帯電防止添加剤としてのポリマーリン酸モノエステル若しくはジエステル又はその混合物の使用である。
【０００２】
ポリマーは強い静電荷を受けることが知られており、電荷は、一旦加えられると、ポリマーの低い導電率のために徐々にしか放電できないことが知られている。審美的理由のためだけでなく、多くの場合、安全性の理由のために、急速な放電が必要とされる。使用における以下の：ポリマー表面の汚れ、ポリマーに接触する人に対する電気ショック、フィルムウェブの付着によって引き起こされる製造の中断、電子部品の破壊、ポリマー粉末における塊形成、及びあまりに高い電荷によって引き起こされ、続く発火を伴う、既に頻繁に重大な爆発をもたらしてきたスパークという悪影響を挙げることができる。
【０００３】
表面導電率を向上させる添加剤の添加によって静電荷電を制限することが知られているが、かかる物質は、実際には大気湿度が低い場合に効果がないという欠点を有する。故に、低い大気湿度で効果的な添加剤を使用することがより良好であり、それは、通常、体積導電率を増加させることによって達成され得る。しかし、体積導電率を増加させるための公知の物質、例えばカーボンブラック又は金属粉末は、ポリマーの機械的性質を変更し、透明ポリマーのために使用することができない。加えて、生態環境的に申し分のない添加剤に対する要求が増加している。
【０００４】
帯電防止添加剤及び静電荷電のメカニズムに関する更なる詳細は、例えば、"Ｐｌａｓｔｉｃｓ  Ａｄｄｉｔｉｖｅｓ  Ｈａｎｄｂｏｏｋ"，編集者Ｒ．Ｇａｅｃｈｔｅｒ及びＨ．Ｍｕｅｌｌｅｒ，Ｈａｎｓｅｒ  Ｖｅｒｌａｇ，３ｒｄ  ｅｄｉｔｉｏｎ，１９９０，ｐａｇｅｓ７４９−７７５に見出すことができる。
【０００５】
米国特許第５，６０４，２８４号、第５，６５２，３２６号及び第５，８８６，０９８号には、ある種のポリエーテルエステルアミド添加剤を含む帯電防止熱可塑性樹脂組成物が開示されている。
【０００６】
米国特許第５，９６５，２０６号には、熱可塑性又は弾性ポリマー基材及び連続した繊維の形態の帯電防止混合物を含む組成物が開示されている。帯電防止繊維の成分は、例えば、ポリエーテルエステルアミドであり得る。
【０００７】
ここで、ポリマー基材は、ポリエーテルエステルアミドから成る群から選択される少なくとも１種の帯電防止剤とコポリマーアルコール残基の少なくとも１種のリン酸モノエステル若しくはジエステル又はその混合物とをその中に組み込むことによってより効率的に帯電防止性となることが分かった。
【０００８】
本発明の一態様は、
ａ）熱可塑性又は弾性ポリマー基材、及び
ｂ）以下の
ｉ）ポリエーテルエステルアミドから成る群から選択される少なくとも１種の帯電防止添加剤と、
ｉｉ）アルキレンオキシド又は／及びラクタム又は／及びラクトン又は／及びヒドロキシル官能性多酸と共重合するモノアルコール残基若しくはジアルコール残基からのリン酸モノエステル若しくはジエステル或いはその混合物と；
の組み合わせであって、但しポリオキシエチレンラウリルエーテルリン酸を除く、組み合わせ
を含む帯電防止ポリマー組成物である。
【０００９】
熱可塑性又は弾性ポリマーの例を以下に列挙する。
【００１０】
１．モノ−及びジオレフィンのポリマー、例えば、ポリプロピレン、ポリイソブチレン、ポリブテン−１、ポリ−４−メチルペンテン−１、ポリイソプレン又はポリブタジエン、及び更にシクロ−オレフィン、例えばシクロペンテン又はノルボルネン等の重合体；及び更にポリエチレン（場合によって架橋し得る）、例えば高密度ポリエチレン（ＨＤＰＥ）、低密度ポリエチレン（ＬＤＰＥ）、線状低密度ポリエチレン（ＬＬＤＰＥ）、分岐低密度ポリエチレン（ＢＬＤＰＥ）。
【００１１】
前段落において例示された通りのポリオレフィン、即ちモノ−オレフィンのポリマー、とりわけポリエチレン及びポリプロピレンは、様々な方法によって、とりわけ以下の方法によって製造することができる：
ａ）ラジカル的（通常、高圧及び高温で）；
ｂ）触媒による（触媒は、通常、ＩＶｂ、Ｖｂ、ＶＩｂ又はＶＩＩＩ族の１種以上の金属を含有する）。これらの金属は、一般に、ｐ−又はｓ−配位し得るオキシド、ハライド、アルコレート、エステル、エーテル、アミン、アルキル、アルケニル及び／又はアリール等の１個以上の配位子を有する。これらの金属錯体は、遊離であるか、又は例えば活性化された塩化マグネシウム、塩化チタン（ＩＩＩ）、酸化アルミニウム若しくは酸化ケイ素等の担体上に固定され得る。それらの触媒は、重合媒体中に可溶又は不溶であってよい。触媒は、それ自体で重合において活性であることができ、又は例えば金属アルキル、金属ヒドリド、金属アルキルハライド、金属アルキルオキシド若しくは金属アルキルオキサン等の更なる活性化剤を使用することができ、前記金属は、Ｉａ、ＩＩａ及び／又はＩＩＩａ族の元素である。活性化剤は、例えば、更なるエステル、エーテル、アミン又はシリルエーテル基で変性され得る。それらの触媒系は通常、Ｐｈｉｌｌｉｐｓ、Ｓｔａｎｄａｒｄ  Ｏｉｌ  Ｉｎｄｉａｎａ、Ｚｉｅｇｌｅｒ（−Ｎａｔｔａ）、ＴＮＺ（ＤｕＰｏｎｔ）、メタロセン又はシングルサイト触媒（ＳＳＣ）として知られている。
【００１２】
２．１）で述べられたポリマーの混合物、例えば、ポリプロピレンとポリイソブチレンとの混合物、ポリプロピレンとポリエチレン（例えばＰＰ／ＨＤＰＥ、ＰＰ／ＬＤＰＥ）及び異なる型のポリエチレンの混合物（例えばＬＤＰＥ／ＨＤＰＥ）。
【００１３】
３．モノ−及びジオレフィンの相互又は他のビニルモノマーとのコポリマー、例えば、エチレン／プロピレンコポリマー、線状低密度ポリエチレン（ＬＬＤＰＥ）及びそれらの低密度ポリエチレン（ＬＤＰＥ）との混合物、プロピレン／ブテン−１コポリマー、プロピレン／イソブチレンコポリマー、エチレン／ブテン−１コポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／ビニルアセテートコポリマー及びそれらの一酸化炭素とのコポリマー、又はエチレン／アクリル酸コポリマー及びそれらの塩（イオノマー）、並びに更に、エチレンのプロピレン及びヘキサジエン、ジシクロペンタジエン又はエチリデンノルボルネン等のジエンとのターポリマー；及び更に、かかるコポリマーと相互又は１）の下で述べられたポリマーとの混合物、例えばポリプロピレン−エチレン／プロピレンコポリマー、ＬＤＰＥ−エチレン／ビニルアセテートコポリマー、ＬＤＰＥ−エチレン／アクリル酸コポリマー、ＬＬＤＰＥ−エチレン／ビニルアセテートコポリマー、ＬＬＤＰＥ−エチレン／アクリル酸コポリマー及び交互又はランダム構造ポリアルキレン−一酸化炭素コポリマー、並びにそれらの例えばポリアミド等他のポリマーとの混合物。
【００１４】
４．それらの水素化変性物（例えば粘着付与樹脂）を含む炭化水素樹脂（例えばＣ5〜Ｃ9）、及びポリアルキレンとデンプンとの混合物。
【００１５】
５．ポリスチレン、ポリ（ｐ−メチルスチレン）、ポリ（α−メチルスチレン）。
【００１６】
６．スチレン又はα−メチルスチレンのジエン又はアクリル誘導体とのコポリマー、例えばスチレン／ブタジエン、スチレン／アクリロニトリル、スチレン／アルキルメタクリレート、スチレン／ブタジエン／アルキルアクリレート及びメタクリレート、スチレン／無水マレイン酸、スチレン／アクリロニトリル／メチルアクリレート；スチレンコポリマー及び、例えばポリアクリレート、ジエンポリマー又はエチレン／プロピレン／ジエンターポリマー等他のポリマーから成る高衝撃強度性混合物；及び更に、スチレンのブロックコポリマー、例えばスチレン／ブタジエン／スチレン、スチレン／イソプレン／スチレン、スチレン／エチレン−ブチレン／スチレン又はスチレン／エチレン−プロピレン／スチレン。
【００１７】
７．スチレン又はα−メチルスチレンのグラフトコポリマー、例えばポリブタジエンにスチレン、ポリブタジエン／スチレン又はポリブタジエン／アクリロニトリルコポリマーにスチレン、ポリブタジエンにスチレン及びアクリロニトリル（又はメタアクリロニトリル）；ポリブタジエンにスチレン、アクリロニトリル及びメチルメタクリレート；ポリブタジエンにスチレン及び無水マレイン酸；ポリブタジエンにスチレン、アクリロニトリル及び無水マレイン酸又はマレイン酸イミド；ポリブタジエンにスチレン及びマレイン酸イミド、ポリブタジエンにスチレン及びアルキルアクリレート又はアルキルメタクリレート、エチレン／プロピレン／ジエンターポリマーにスチレン及びアクリロニトリル、ポリアルキルアクリレート又はポリアルキルメタクリレートにスチレン及びアクリロニトリル、アクリレート／ブタジエンコポリマーにスチレン及びアクリロニトリル、並びにそれらの６）で述べられたコポリマーとの混合物、例えば、いわゆるＡＢＳ、ＭＢＳ、ＡＳＡ又はＡＥＳポリマーとして知られているもの。
【００１８】
８．ハロゲン含有ポリマー、例えばポリクロロプレン、クロロカウチューク、クロロ化又はクロロスルホン化ポリエチレン、エチレン及びクロロ化エチレンのコポリマー、エピクロロヒドリン ホモ−及びコポリマー、とりわけハロゲン含有ビニル化合物のポリマー、例えばポリ塩化ビニル、ポリ塩化ビニリデン、ポリフッ化ビニル、ポリフッ化ビニリデン；及びそれらのコポリマー、例えば塩化ビニル／塩化ビニリデン、塩化ビニル／ビニルアセテート又は塩化ビニリデン／ビニルアセテート。
【００１９】
９．α，β−不飽和酸から誘導されたポリマー、並びにポリアクリレート及びポリメタクリレート等のそれらの誘導体、又はブチルアクリレートで耐衝撃性変性されたポリメチルメタクリレート、ポリアクリルアミド及びポリアクリロニトリル。
【００２０】
１０．９）で述べられたモノマーの相互又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレートコポリマー、アクリロニトリル／ビニルハライドコポリマー又はアクリロニトリル／アルキルメタクリレート／ブタジエンターポリマー。
【００２１】
１１．不飽和アルコール及びアミンから誘導されたポリマー又はそれらのアシル誘導体若しくはアセタール、例えば、ポリビニルアルコール、ポリビニルアセテート、ステアレート、ベンゾエート又はマレエート、ポリビニルブチラール、ポリアリルフタレート、ポリアリルメラミン；及びそれらのＰｏｉｎｔ１において述べられたオレフィンとのコポリマー。
【００２２】
１２．環式エーテルのホモ−及びコポリマー、例えば、ポリアルキレングリコール、ポリエチレンオキシド、ポリプロピレンオキシド又はそれらのビスグリシジルエーテルとのコポリマー。
【００２３】
１３．ポリオキシメチレン等のポリアセタール、及び更に、例えばエチレンオキシド等のコモノマーを含有するそれらのポリオキシメチレン；熱可塑性ポリウレタン、アクリレート又はＭＢＳで変性されたポリアセタール。
【００２４】
１４．ポリフェニレンオキシド及びスルフィド、並びにそれらのスチレンポリマー又はポリアミドとの混合物。
【００２５】
１５．一方で末端ヒドロキシ基を有するポリエーテル、ポリエステル及びポリブタジエン並びに他方で脂肪族又は芳香族ポリイソシアナートから誘導されたポリウレタン、並びにそれらの初期生成物。
【００２６】
１６．ジアミン及びジカルボン酸並びに／又はアミノカルボン酸若しくは対応するラクタムから誘導されたポリアミド及びコポリアミド、例えばポリアミド４、ポリアミド６、ポリアミド６，６、６，１０、６，９、６，１２、４，６、１２，１２、ポリアミド１１、ポリアミド１２、ｍ−キシレン、ジアミン及びアジピン酸から誘導された芳香族ポリアミド；ヘキサメチレンジアミン並びにイソ−及び／又はテレフタル酸並びに場合によって変性剤としてのエラストマーから製造されたポリアミド、例えばポリ−２，４，４−トリメチルヘキサメチレンテレフタルアミド又はポリ−ｍ−フェニレンイソフタルアミド。上述されたポリアミドのポリオレフィン、オレフィンコポリマー、イオノマー又は化学結合型若しくはグラフト化エラストマーとの；又はポリエーテル、例えばポリエチレングリコール、ポリプロピレングリコール若しくはポリテトラメチレングリコールとのブロックコポリマー。更に、ＥＰＤＭ又はＡＢＳで変性されたポリアミド又はコポリアミド；及び加工の間に縮合されたポリアミド（「ＲＩＭポリアミド系」）。
【００２７】
１７．ポリ尿素、ポリイミド、ポリアミドイミド及びポリベンズイミダゾール。
【００２８】
１８．ジカルボン酸及びジアルコールから並びに／又はヒドロキシカルボン酸若しくは対応するラクトンから誘導されたポリエステル、例えばポリエチレンテレフタレート、ポリブチレンテレフタレート、ポリ−１，４−ジメチロールシクロヘキサンテレフタレート、ポリヒドロキシベンゾエート、並びに更に、ヒドロキシ末端基を有するポリエーテルから誘導されたブロックポリエーテルエステル；及び更に、ポリカーボネート又はＭＢＳで変性されたポリエステル。
【００２９】
１９．ポリカーボネート及びポリエステルカーボネート。
【００３０】
２０．ポリスルホン、ポリエーテルスルホン及びポリエーテルケトン。
【００３１】
２１．天然ゴム等の天然ポリマー、又はセルロースアセテート、プロピオネート及びブチレート等のポリマー同族化学変性されたセルロースの誘導体、並びにメチルセルロース等のセルロースエーテル。
【００３２】
２２．上述されたポリマーの混合物（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６，６及びコポリマー、ＰＡ／ＨＤＰＥ、ＰＡ／ＰＰ、ＰＡ／ＰＰＯ。
【００３３】
例えば、成分（ａ）は、ポリオレフィン、ポリスチレン、アクリロニトリル／ブタジエン／スチレン（ＡＢＳ）のコポリマー、α，β−不飽和酸のポリマー、ハロゲン含有ポリマー、環式エーテルのホモポリマー若しくはコポリマー、不飽和アルコール及びアミンのポリマー、ポリアセタール、ポリフェニレンオキシド、ポリウレタン、ポリアミド、ポリエステル、ポリ尿素、ポリカーボネート、ポリスルホン又は天然ゴムである。
【００３４】
好ましくは、成分（ａ）は、ポリオレフィン、ポリスチレン、アクリロニトリル／ブタジエン／スチレン（ＡＢＳ）コポリマー、α，β−不飽和酸のポリマー、ハロゲン含有ポリマー又は環式エーテルのホモポリマー若しくはコポリマーである。
【００３５】
より好ましくは、成分（ａ）は、ポリ塩化ビニル（ＰＶＣ）、ポリエチレン、ポリスチレン又はポリプロピレンである。
【００３６】
ポリエーテルエステルアミドは、それ自体で帯電防止添加剤として既知であり、例えば商品名Ｐｅｂａｘ（ＲＴＭ）又はＰｅｌｅｓｔａｔ（ＲＴＭ）で市販されている。
【００３７】
米国特許第３，８３９，２４５号には、脂肪族ポリエーテルエステルアミドを含む帯電防止ポリアミド、ポリエステル及びポリオレフィンが開示されている。
【００３８】
米国特許第４，２３０，８３８号及び第４，３３２，９２０号には、成形可能で且つ押出可能な脂肪族ポリエーテルエステルアミドの製造方法が教示されている。
【００３９】
米国特許第５，０９６，９９５号には、芳香族主鎖を有するポリエーテルエステルアミドが開示されている。
【００４０】
米国特許第５，６０４，２８４号、第５，６５２，３２６号及び第５，８８６，０９８号には、ある種のポリエーテルエステルアミド添加剤を含む帯電防止熱可塑性樹脂組成物が開示されている。
【００４１】
適切なポリエーテルエステルアミドは、脂肪族又は芳香族ポリエーテルエステルアミド、好ましくは脂肪族ポリエーテルエステルアミドである。
【００４２】
一般的な意味において、当該技術分野において公知の本発明のポリエーテルエステルアミドは、エステル基と共に連結されたポリアミド及びポリエーテルセグメントを含む。それらは、例えば、ポリアミン、多塩基カルボン酸及びポリオキシアルキレングリコールから製造される。最も単純な意味において、それらは、カルボキシル末端基を有するポリアミド（ジカルボキシルポリアミド）とポリオキシアルキレングリコールとのコポリマーである。
【００４３】
芳香族ポリエーテルエステルアミドが同様に記載されており、加えて芳香族部分を含む。本発明の目的のため、「芳香族」ポリエーテルエステルアミドは、芳香族部分が、例えばビスフェノール（以下の）を介してポリエーテル（ポリオール）セグメントの一部として導入されているものである。
【００４４】
カルボキシル末端基を有するポリアミドは、従来の方法によって、例えば、ラクタムの重縮合、アミノ酸の重縮合又は二酸及びジアミンの重縮合によって製造される。有機二酸の過剰な存在下で実施する場合、これらの重縮合により、カルボキシル末端基を有するポリアミドが生成される。
【００４５】
ポリアミドは、例えば４〜１４個の炭素原子のラクタム又はアミノ酸から製造される。
【００４６】
ラクタムの例としては、カプロラクタム、オエナントラクタム、ドデカラクタム、ウンデカノラクタム、ドデカノラクタム、カプリロラクタム及びラウロラクタムがある。
【００４７】
アミノカルボン酸の例としては、ω−アミノカプロン酸、ω−アミノエナント酸、ω−アミノカプリル酸、ω−アミノペラルゴン酸、ω−アミノカプリン酸、１１−アミノ−ウンデカン酸及び１２−アミノドデカン酸がある。
【００４８】
ポリアミドは、ジカルボン酸とジアミンとの縮合の生成物、例えばポリアミド６，６、６，９、６，１０、６，１２及び９，６；ヘキサメチレンジアミンとアジピン酸、アゼライン酸、セバシン酸、１，１２−ドデカンジオン酸との生成物、及びノナメチレンジアミンとアジピン酸との生成物であってよい。
【００４９】
適切なジアミンとしては、エチレンジアミン、プロピレンジアミン、テトラメチレンジアミン、ペンタメチレンジアミン、ヘキサメチレンジアミン、ヘプタメチレンジアミン、オクタメチレンジアミン、デカメチレンジアミン、ヘキサデカメチレンジアミン、３，４，５−トリメチルヘキサメチレンジアミン、ダイマージアミン（オレイン酸又は同様の不飽和酸の重合により得られるダイマー酸のジアミン）、ｐ−キシレンジアミン、ｐ−フェニレンジアミン、１−メチル−２，４−ジアミノベンゼン、Ｎ，Ｎ’−ジメチルフェニレンジアミン、１，４−ジアミノシクロヘキサン、ビス−（ｐ−アミノシクロヘキシル）メタン、Ｎ，Ｎ’−ジメチル−１，４−ジアミノシクロヘキサン、ピペリジン、２，５−ジメチルピペラジン、イソホロンジアミン、Ｎ−オレイル−１，３−ジアミノプロパン、Ｎ−ココ−１，３−プロピレンジアミン、メチルイミノ−ビス−プロピルアミン等が挙げられる。
【００５０】
適切な二酸としては、カルボン二酸、例えば、４〜５６個の炭素原子又は例えば６〜２０個の炭素原子を有する直鎖状若しくは分枝鎖状脂肪族若しくは脂環式カルボン二酸又は芳香族二酸があり、例えば、コハク酸、アジピン酸、スベリン酸、グルタル酸、ピメリン酸、アゼライン酸、セバシン酸、ウンデカンジオン酸、ドデカンジオン酸、ブラシル酸、タプシン酸、不飽和脂肪酸の重合によって得られるダイマー酸、テレフタル酸、イソフタル酸、フタル酸、二安息香酸、ナフタレンジカルボン酸、３−スルホイソフタル酸アルカリ金属塩、１，４−シクロヘキサンジカルボン酸、ジシクロヘキシル−４，４’−ジカルボン酸等がある。芳香族二酸は、１種以上の他のハロゲン基等の置換基、例えば塩素若しくは臭素、又は１〜８個の炭素原子のアルキル若しくはアルコキシ基、又はスルホキシルで置換され得る。
【００５１】
ポリエーテルセグメントは、ポリオキシアルキレングリコールから製造される。ポリオキシアルキレングリコールは、例えばポリエチレングリコール及びポリプロピレングリコールである。
【００５２】
ポリエーテルセグメントは、直鎖状又は分枝鎖状であり、例えばポリオキシエチレン、ポリオキシプロピレン、ポリオキシブチレン、ポリオキシエチレンプロピレン、ポリオキシテトラメチレン、ポリオキシデカメチレン、それらの混合物、又はそれらのコポリエーテルである。
【００５３】
ポリエーテルエステルアミドコポリマーのポリオキシアルキレングリコール部分（ポリエーテルセグメント）の数平均分子量は、約２００から約６０００であり、例えば約４００から約３０００である。ジカルボキシルポリアミド部分（ポリアミドセグメント）の数平均分子量は、約２００から約１５０００であり、例えば約３００から約１００００、又は約５００から約５０００である。
【００５４】
例えば、ポリエーテルエステルアミドは、（１）カルボキシル末端基を有し且つ約２００から約１５０００の数平均分子量を有するポリアミドオリゴマー、及び（２）約２００から約６０００の数平均分子量を有するポリオキシアルキレングリコールから誘導された残基から本質的に成る。
【００５５】
ポリエーテルエステルアミドが混合物の一部であることも可能である。これは、例えば、米国特許第５，９６５，２０６号に記載されている。かかる混合物は、例えば、商品名Ｉｒｇａｓｔａｔ（ＲＴＭ）で市販されている。
【００５６】
例えば、ポリエーテルエステルアミドは、
ａ）０〜８０部、好ましくは２０〜８０部の繊維状ポリアミド、
ｂ）１００〜１５、好ましくは８０〜２０部のポリエーテルエステルアミド、及び
ｃ）酢酸、トリフルオロ酢酸、メタンスルホン酸、トリフルオロメタンスルホン酸、ドデシルベンゼンスルホン酸、トルエンスルホン酸、アルキルスルホン酸及びエーテルスルホン酸のアルカリ金属塩、ＬｉＣｌＯ4、ＬｉＣＦ3ＳＯ3、ＮａＣｌＯ4、ＬｉＢＦ4、ＮａＢＦ4、ＫＢＦ4、ＮａＣＦ3ＳＯ3、ＫＣｌＯ4、ＫＰＦ6、ＫＣＦ3ＳＯ3、ＫＣ4Ｆ9ＳＯ3、Ｃａ（ＣｌＯ4）2、Ｃａ（ＰＦ6）2、Ｍｇ（ＣｌＯ4）2、Ｍｇ（ＣＦ3ＳＯ3）2、Ｚｎ（ＣｌＯ4）2、Ｚｎ（ＰＦ6）2及びＣａ（ＣＦ3ＳＯ3）から成る群から選択される０〜５、好ましくは０．５〜５部のイオン化合物、並びにＮａＣｌＯ4
を含む混合物の一部であり、
ここで成分ａ）、ｂ）及びｃ）の合計は１００部である。
【００５７】
好ましくは、ポリエーテルエステルアミドは、
ａ）２０〜８０部の繊維状ポリアミド、
ｂ）８０〜２０部のポリエーテルエステルアミド、及び
ｃ）酢酸、トリフルオロ酢酸、メタンスルホン酸、トリフルオロメタンスルホン酸、ドデシルベンゼンスルホン酸、トルエンスルホン酸、アルキルスルホン酸及びエーテルスルホン酸のアルカリ金属塩、ＬｉＣｌＯ4、ＬｉＣＦ3ＳＯ3、ＮａＣｌＯ4、ＬｉＢＦ4、ＮａＢＦ4、ＫＢＦ4、ＮａＣＦ3ＳＯ3、ＫＣｌＯ4、ＫＰＦ6、ＫＣＦ3ＳＯ3、ＫＣ4Ｆ9ＳＯ3、Ｃａ（ＣｌＯ4）2、Ｃａ（ＰＦ6）2、Ｍｇ（ＣｌＯ4）2、Ｍｇ（ＣＦ3ＳＯ3）2、Ｚｎ（ＣｌＯ4）2、Ｚｎ（ＰＦ6）2及びＣａ（ＣＦ3ＳＯ3）から成る群から選択される０．５〜５部のイオン化合物、並びにＮａＣｌＯ4
を含む混合物の一部であり、
ここで成分ａ）、ｂ）及びｃ）の合計は１００部である。
【００５８】
別の一実施形態において、ポリエーテルエステルアミドは、
ａ）２０〜８０部の繊維状ポリアミド、
ｂ）８０〜２０部のポリエーテルエステルアミド、及び
ｃ）１〜５部のＮａＣｌＯ4；
を含む混合物の一部であり、ここで成分ａ）、ｂ）及びｃ）の合計は１００部である。
【００５９】
アルキレンオキシド又は／及びラクタム又は／及びラクトン又は／及び二酸と共重合するモノ−又はジアルコール残基を含むポリマーリン酸モノエステル若しくはジエステル又はそれらの混合物であるポリマー化合物は、それ自体公知であり、Ｂｙｋ  Ｉｎｄ．又はＣｉｂａ  Ｉｎｃ．から分散剤として市販されている。かかる分散剤は、例えばＥＰ０４１７４９０及びＷＯ２００５／０８５２６１に記載されている。
【００６０】
欧州特許ＥＰ０４１７４９０Ｂ１（Ｂｙｋ−Ｃｈｅｍｉｅ）には、式（ＨＯ）3-n−ＰＯ−（ＯＲ）n［式中、Ｒは、ツェレウィチノフ水素を有さない少なくとも１個のエーテル酸素（−Ｏ−）と少なくとも１個のカルボン酸エステル基（−ＣＯＯ−）及び／又はウレタン基（−ＮＨＣＯＯ−）とを含む脂肪族、脂環式又は芳香族残基である］に対応するリン酸エステル及びそれらの塩が記載されている。一例として、以下の式：アルキル−［Ｏ（ＣＨ2）x］z−［Ｏ−Ｃ＝Ｏ（ＣＨ2）x］y−Ｏ−Ｐ＝Ｏ（ＯＨ）2の化合物が開示されている。
【００６１】
欧州特許ＥＰ７６５３５６Ｂ１（Ｚｅｎｅｃａ）には、ポリエチレングリコールとヒドロキシカルボン酸及び／又はアルキレンオキシドとを反応させてポリマージオールを形成し、前記ジオールをリン酸処理することによって得られる分散剤が記載されている。
【００６２】
例えば、アルキレンオキシド又は／及びラクタム又は／及びラクトン又は／及びヒドロキシル官能性多酸と共重合するモノアルコール残基若しくはジアルコール残基を含むリン酸モノエステル若しくはジエステルは、一般式Ｉ
【化１】
2013505344.tif 000002
［式中、
Ａは、
Ｃ1〜Ｃ20−アルキル−（ＡＯ）ｘ−ＯＨ若しくはアシル−（ＡＯ）ｘ−ＯＨ；又は
Ｃ1〜Ｃ20−アルキル−（ＡＯ）ｘ−（ＨＡ）ｙ−ＯＨ若しくはアシル−（ＡＯ）ｘ−（ＨＡ）ｙ−ＯＨ；又は
Ｃ1〜Ｃ20−アルキル−（ＡＯ）ｘ−（ＡＡ−ＡＯ）ｙ−ＯＨ若しくはアシル−（ＡＯ）ｘ−（ＡＡ−ＡＯ）ｙ−ＯＨ；又は
ＭＯ−（ＨＡ）ｙ−ＯＨ若しくはＭＯ−（ＡＡ−ＡＯ）ｙ−ＯＨ
から誘導されたモノヒドロキシル残基であり；ここで
アシルは、芳香族カルボン酸残基又は飽和若しくは不飽和脂肪酸残基であり；
ＡＯは、ポリＣ2〜Ｃ4アルキレングリコール残基であり、
ＨＡは、ヒドロキシカルボン酸又はそのラクトンであり、
ＡＡは、ジカルボン酸であり、
ＭＯは、モノアルコールであり、
ｘは、１〜２５０であり、
ｙは、１〜２５０であり、
Ｂは、ヒドロキシ基を介してリン酸に及びカルボン酸基の内の１つを介してモノヒドロキシル残基［Ａ］に連結されたモノヒドロキシ、ジヒドロキシ、トリヒドロキシ又はポリヒドロキシのジカルボン酸残基、トリカルボン酸残基又は多カルボン酸残基であり、残りのカルボン酸基は遊離であるか又は更なるモノヒドロキシル残基［Ａ］とエステル化し、それにより分枝鎖状エステルが生じ；
ｎは、１〜２であり；
ｍは、１〜４である］のものである。
【００６３】
この型の分散剤は、例えばＷＯ２００５／０８５２６１に記載されている。
【００６４】
以下に、更に適切な構造の概略図を示す。
【００６５】
例えば、前記組成物は、式（Ｉａ）、（ＩＩａ）、（ＩＩｂ）、（ＩｌＩａ）、（ＩＶａ）又は（Ｖａ）
【化２】
2013505344.tif 000003
［式中、
ＡＯは、エチレンオキシド又はプロピレンオキシドからの残基であり；
ＣＬは、カプロラクトンからの残基であり；
ＣＭは、カプロラクタムからの残基であり；
Ｒ1は、Ｃ1〜Ｃ22アルキルであり；
ｋは、１又は２の数であり；
ｌは、３〜１５、好ましくは４〜９の数であり、
ｍは、３〜１５、好ましくは４〜９の数であり、及び
ｎは、２〜１０、好ましくは２〜７の数である］の化合物であるポリマーリン酸モノエステル又はジエステルを含む。
【００６６】
式Ｉａ、ＩＩａ、ＩＩｂ、ＩｌＩａ、ＩＶａ及びＶａの化合物についての例としては、式Ｉ’ａ、ＩＩ’ａ、ＩＩｂ、ＩＩＩ’ａ、ＩＶ’ａ及びＶ’ａ
【化３】
2013505344.tif 000004
による化合物がある。
【００６７】
式Ｖａ及びＶ’ａによる化合物は、上記式（Ｉ）の属の一部である。
【００６８】
例えば、前記組成物は、式（Ｉａ）、（ＩＩａ）、（ＩＩｂ）、（ＩｌＩａ）、（ＩＶａ）又は（Ｖａ）
【化４】
2013505344.tif 000005
［式中、
ＡＯは、エチレンオキシド又はプロピレンオキシドからの残基であり；
ＣＬは、カプロラクトンからの残基であり；
ＣＭは、カプロラクタムからの残基であり；
Ｒ1は、Ｃ1〜Ｃ22アルキルであり；
Ｒ1’は、Ｃ1〜Ｃ10アルキルであり；
ｋは、１又は２の数であり；
ｌは、３〜１５、好ましくは４〜９の数であり、
ｍは、３〜１５、好ましくは４〜９の数であり、及び
ｎは、２〜１０、好ましくは２〜７の数である］の化合物であるポリマーリン酸モノエステル又はジエステルを含む。
【００６９】
式Ｉａ、ＩＩａ、ＩＩｂ、ＩｌＩａ、ＩＶａ及びＶａの化合物についての例としては、式Ｉ’ａ、ＩＩ’ａ、ＩＩｂ、ＩＩＩ’ａ、ＩＶ’ａ及びＶ’ａ
【化５】
2013505344.tif 000006
による化合物がある。
【００７０】
市販の、適切なリン酸エステルの例としては、例えば、ＢＹＫ−Ｗ９０１０、ＥＦＫＡ−８５１０、ＥＦＫＡ−８５１１、ＥＦＫＡ−８５１２等がある。
【００７１】
好ましくは、成分ｂ）、ｉ）のポリエーテルエステルアミドは、ポリマー基材の質量に対して０．１質量％から３０質量％の量で存在し、成分ｂ、ｉｉ）のリン酸誘導体コポリマーは、ポリマー基材の質量に対して０．１質量％から１０質量％の量で存在する。
【００７２】
ポリエーテルエステルアミドとリン酸誘導体コポリマーとの比は、好ましくは、２０：１から１：１、より好ましくは１０：１から２：１である。両成分の総量は、ポリマー基材の質量に対して、好ましくは５質量％から２５質量％、より好ましくは８質量％から１８質量％である。
【００７３】
帯電防止ポリマー組成物は、更なる添加剤を含んでよい。それらの更なる添加剤は、とりわけ酸化防止剤、ＵＶ吸収剤及び／又は光安定剤の群に属する。熱安定化は、加工及び使用（長期間安定性）の双方にわたる。それらの更なる添加剤は、当業者に公知であり、大部分は市販されている。
【００７４】
適切な酸化防止剤は、例えば以下の通りである。
【００７５】
１．アルキル化されたモノフェノール、例えば、２，６−ジ−ｔｅｒｔ−ブチル−４−メチルフェノール、２−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジ−シクロペンチル−４−メチルフェノール、２−（α−メチルシクロヘキシル）−４，６−ジメチルフェノール、２，６−ジ−オクタデシル−４−メチルフェノール、２，４，６−トリ−シクロヘキシルフェノール、２，６−ジ−ｔｅｒｔ−ブチル−４−メトキシメチルフェノール、２，６−ジ−ノニル−４−メチルフェノール、２，４−ジメチル−６−（１’−メチル−ウンデカ−１’−イル）フェノール、２，４−ジメチル−６−（１’−メチル−ヘプタデカ−１’−イル）フェノール、２，４−ジメチル−６−（１’−メチル−トリデカ−１’−イル）−フェノール、オクチルフェノール、ノニルフェノール及びそれらの混合物。
【００７６】
２．アルキルチオメチルフェノール、例えば、２，４−ジ−オクチルチオメチル−６−ｔｅｒｔ−ブチルフェノール、２，４−ジ−オクチルチオメチル−６−メチルフェノール、２，４−ジ−オクチルチオメチル−６−エチルフェノール、２，６−ジ−ドデシルチオメチル−４−ノニルフェノール。
【００７７】
３．ヒドロキノン及びアルキル化ヒドロキノン、例えば、２，６−ジ−ｔｅｒｔ−ブチル−４−メトキシフェノール、２，５−ジ−ｔｅｒｔ−ブチル−ヒドロキノン、２，５−ジ−ｔｅｒｔ−アミル−ヒドロキノン、２，６−ジフェニル−４−オクタデシルオキシフェノール、２，６−ジ−ｔｅｒｔ−ブチル−ヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００７８】
４．ヒドロキシル化チオジフェニルエーテル、例えば、２，２’−チオ−ビス（６−ｔｅｒｔ−ブチル−４−メチルフェノール）、２，２’−チオ−ビス（４−オクチルフェノール）、４，４’−チオ−ビス（６−ｔｅｒｔ−ブチル−３−メチルフェノール）、４，４’−チオ−ビス（６−ｔｅｒｔ−ブチル−２−メチルフェノール）、４，４’−チオ−ビス（３，６−ジ−ｓｅｃ−アミルフェノール）、４，４’−ビス（２，６−ジメチル−４−ヒドロキシフェニル）ジスルフィド。
【００７９】
５．アルキリデンビスフェノール、例えば、２，２’−メチレン−ビス（６−ｔｅｒｔ−ブチル−４−メチルフェノール）、２，２’−メチレン−ビス（６−ｔｅｒｔ−ブチル−４−エチルフェノール）、２，２’−メチレン−ビス［４−メチル−６−（α−メチルシクロヘキシル）−フェノール］、２，２’−メチレン−ビス（４−メチル−６−シクロヘキシルフェノール）、２，２’−メチレン−ビス（６−ノニル−４−メチルフェノール）、２，２’−メチレン−ビス（４，６−ジ−ｔｅｒｔ−ブチルフェノール）、２，２’−エチリデン−ビス（４，６−ジ−ｔｅｒｔ−ブチルフェノール）、２，２’−エチリデン−ビス（６−ｔｅｒｔ−ブチル−４−イソブチルフェノール）、２，２’−メチレン−ビス［６−（α−メチルベンジル）−４−ノニルフェノール］、２，２’−メチレン−ビス［６−（α，α−ジメチルベンジル）−４−ノニルフェノール］、４，４’−メチレン−ビス（２，６−ジ−ｔｅｒｔ−ブチルフェノール）、４，４’−メチレン−ビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチル−ベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（４−ヒドロキシフェニル）プロパン、２，２−ビス（５−ｔｅｒｔ−ブチル−４−ヒドロキシ−２−メチルフェニル）−４−ｎ−ドデシルメルカプト−ブタン、１，１，５，５−テトラ（５−ｔｅｒｔ−ブチル−４−ヒドロキシ−２−メチルフェニル）ペンタン。
【００８０】
６．Ｏ−、Ｎ−及びＳ−ベンジル化合物、例えば、３，５，３’，５’−テトラ−ｔｅｒｔ−ブチル−４，４’−ジヒドロキシ−ジベンジルエーテル、オクタデシル−４−ヒドロキシ−３，５−ジメチルベンジル−メルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジル−メルカプトアセテート。
【００８１】
７．ヒドロキシベンジル化マロネート、例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ジ−［４−（１，１，３，３−テトラメチルブチル）−フェニル］−２，２−ビス（３，５−ジ−ｔｅｒｔ−ブチル−４−ヒドロキシベンジル）マロネート。
【００８２】
８．ヒドロキシベンジル芳香族化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）−フェノール。
【００８３】
９．トリアジン化合物、例えば、２，４−ビス−オクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００８４】
１０．ホスホネート、ホスフィット及びホスホナイト、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸モノエチルエステルのカルシウム塩、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，６−ジ−ｔｅｒｔ−ブチル−４−メチルフェニル）ペンタエリトリトールジホスフィット、ビスイソデシルオキシ−ペンタエリトリトールジホスフィット、ビス（２，４−ジ−ｔｅｒｔ−ブチル−６−メチルフェニル）ペンタエリトリトールジホスフィット、ビス（２，４，６−トリ−ｔｅｒｔ−ブチルフェニル）ペンタエリトリトールジホスフィット、トリステアリル−ソルビトールトリホスフィット、テトラキス（２，４−ジ−ｔｅｒｔ−ブチルフェニル）−４、４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、６−フルオロ−２，４，８，１０−テトラ−ｔｅｒｔ−ブチル−１２−メチル−ジベンズ［ｄ，ｇ］１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、（Ｃ9Ｈ19−Ｃ6Ｈ4）1.5−Ｐ−（Ｏ−Ｃ12-13Ｈ25-27）1.5。
【００８５】
１１．アシルアミノフェノール、例えば、４−ヒドロキシラウリル酸アニリド、４−ヒドロキシステアリル酸アニリド、Ｎ−（３，５−ジ−ｔｅｒｔ−ブチル−４−ヒドロキシフェニル）カルバミン酸オクチルエステル。
【００８６】
１２．β−（３，５−ジ−ｔｅｒｔ−ブチル−４−ヒドロキシフェニル）プロピオン酸と一価又は多価アルコールとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８７】
１３．β−（５−ｔｅｒｔ−ブチル−４−ヒドロキシ−３−メチルフェニル）−プロピオン酸と一価又は多価アルコールとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシ）エチルイソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８８】
１４．β−（３，５−ジシクロヘキシル−４−ヒドロキシフェニル）プロピオン酸と一価又は多価アルコールとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシ）エチルイソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８９】
１５．３，５−ジ−ｔｅｒｔ−ブチル−４−ヒドロキシフェニル酢酸と一価又は多価アルコールとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシ）エチルイソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９０】
１６．β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミン、Ｎ，Ｎ’−ビス（３，５−ジ−ｔｅｒｔ−ブチル−４−ヒドロキシフェニルプロピオニル）ヒドラジン。
【００９１】
１７．チオジ酢酸及びチオジプロピオン酸のエステル。
【００９２】
５、１０及び１４群の酸化防止剤、とりわけ、２，２−ビス（４−ヒドロキシフェニル）プロパン、３，５−ジ−ｔｅｒｔ−ブチル−４−ヒドロキシフェニルプロピオン酸とオクタデカノール若しくはペンタエリトリトールとのエステル又はトリス−（２，４−ジ−ｔｅｒｔ−ブチルフェニル）−ホスフィットが好ましい。
【００９３】
所望により、異なる構造の酸化防止剤の混合物もまた使用され得る。
【００９４】
酸化防止剤は、１００質量部のポリマーに対して、例えば、０．０１〜１０、有利には０．１〜１０、及びとりわけ０．１〜５質量部の量で使用され得る。
【００９５】
適切なＵＶ−吸収剤及び光安定剤は、例えば以下の通りである。
【００９６】
１．２−（２’−ヒドロキシフェニル）−ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）−ベンゾトリアゾール、２−（５’−ｔｅｒｔ−ブチル−２’−ヒドロキシフェニル）−ベンゾトリアゾール、２−（２’−ヒドロキシ−５’−（１，１，３，３−テトラメチルブチル）フェニル）−ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）−ベンゾトリアゾール、２−（２’−ヒドロキシ−４’−オクチルオキシフェニル）−ベンゾトリアゾール、２−（３’，５’−ジ−ｔｅｒｔ−アミル−２’−ヒドロキシフェニル）−ベンゾトリアゾール、２−（３’，５’−ビス（α，α−ジメチルベンジル）−２’−ヒドロキシフェニル）−ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）−カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）−ベンゾトリアゾール、２−（３’−ｔｅｒｔ−ブチル−２’−ヒドロキシ−５’−（２−オクチルオキシカルボニルエチル）フェニル）−ベンゾトリアゾール、２−（３’−ｔｅｒｔ−ブチル−５’−［２−（２−エチルヘキシルオキシ）カルボニルエチル］−２’−ヒドロキシフェニル）−ベンゾトリアゾール、２−（３’−ドデシル−２’−ヒドロキシ−５’−メチルフェニル）−ベンゾトリアゾール及び２−（３’−ｔｅｒｔ−ブチル−２’−ヒドロキシ−５’−（２−イソオクチルオキシカルボニルエチル）フェニル−ベンゾトリアゾールの混合物、２，２’−メチレン−ビス［４−（１，１，３，３−テトラメチルブチル）−６−ベンゾトリアゾリ−２−イル−フェノール］；２−［３’−ｔｅｒｔ−ブチル−５’−（２−メトキシカルボニルエチル）−２−ヒドロキシフェニル］−ベンゾトリアゾールとポリエチレングリコール３００とのエステル交換生成物；［Ｒ−ＣＨ2ＣＨ2−ＣＯＯ（ＣＨ2）3］−［式中、Ｒ＝３’−ｔｅｒｔ−ブチル−４’−ヒドロキシ−５’−２Ｈ−ベンゾトリアゾール−２−イル−フェニル］。
【００９７】
２．２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシ、２’−ヒドロキシ−４，４’−ジメトキシ誘導体。
【００９８】
３．非置換又は置換安息香酸のエステル、例えば、４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、３，５−ジ−ｔｅｒｔ−ブチル−４−ヒドロキシ安息香酸２，４−ジ−ｔｅｒｔ−ブチル−フェニルエステル、３，５−ジ−ｔｅｒｔ−ブチル−４−ヒドロキシ安息香酸ヘキサデシルエステル、３，５−ジ−ｔｅｒｔ−ブチル−４−ヒドロキシ安息香酸オクタデシルエステル、３，５−ジ−ｔｅｒｔ−ブチル−４−ヒドロキシ安息香酸２−メチル−４，６−ジ−ｔｅｒｔ−ブチルフェニルエステル。
【００９９】
４．アクリレート、例えば、α−シアノ−β，β−ジフェニルアクリル酸エチルエステル又はイソオクチルエステル、α−メトキシカルボニル−ケイ皮酸メチルエステル、α−シアノ−β−メチル−ｐ−メトキシ−ケイ皮酸メチルエステル又はブチルエステル、α−メトキシカルボニル−ｐ−メトキシ−ケイ皮酸メチルエステル、Ｎ−（β−メトキシカルボニル−β−シアノビニル）−２−メチル−インドリン。
【０１００】
５．ニッケル化合物、例えば、２，２’−チオ−ビス［４−（１，１，３，３−テトラメチルブチル）フェノール］のニッケル錯体、例えば１：１又は１：２錯体であって、場合によりｎ−ブチルアミン、トリエタノールアミン又はＮ−シクロヘキシル−ジエタノールアミン等の更なる配位子を伴うもの、ニッケルジブチルジチオカルバメート、４−ヒドロキシ−３，５−ジ−ｔｅｒｔ−ブチルベンジルホスホン酸モノアルキルエステル、例えばメチル又はエチルエステルのニッケル塩、２−ヒドロキシ−４−メチルフェニルウンデシルケトキシム等のケトキシムのニッケル錯体、１−フェニル−４−ラウロイル−５−ヒドロキシピラゾールのニッケル錯体であって、場合により更なる配位子を伴うもの。
【０１０１】
６．立体障害アミン、例えば、ビス（２，２，６，６−テトラメチル−ピペリジル）セバケート、ビス（２，２，６，６−テトラメチルピペリジル）スクシネート、ビス（１，２，２，６，６−ペンタメチルピペリジル）セバケート、ｎ−ブチル−３，５−ジ−ｔｅｒｔ−ブチル−４−ヒドロキシベンジルマロン酸ビス（１，２，２，６，６−ペンタメチルピペリジル）エステル、１−ヒドロキシエチル−２，２，６，６−テトラメチル−４−ヒドロキシピペリジン及びコハク酸の縮合生成物、Ｎ，Ｎ’−ビス（２，２，６，６−テトラメチル−４−ピペリジル）ヘキサメチレンジアミン及び４−ｔｅｒｔ−オクチルアミノ−２，６−ジクロロ−１，３，５−ｓ−トリアジンの縮合生成物、トリス（２，２，６，６−テトラメチル−４−ピペリジル）ニトリロトリアセテート、テトラキス（２，２，６，６−テトラメチル−４−ピペリジル）−１，２，３，４−ブタンテトラオエート、１，１’−（１，２−エタンジイル）−ビス（３，３，５，５−テトラメチル−ピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）−マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミン及び４−モルホリノ−２，６−ジクロロ−１，３，５−トリアジンの縮合生成物、２−クロロ−４，６−ジ（４−ｎ−ブチルアミノ−２，２，６，６−テトラメチルピペリジル）−１，３，５−トリアジン及び１，２−ビス（３−アミノプロピルアミノ）エタンの縮合生成物、２−クロロ−４，６−ジ（４−ｎ−ブチルアミノ−１，２，２，６，６−ペンタメチルピペリジル）−１，３，５−トリアジン及び１，２−ビス（３−アミノプロピルアミノ）エタンの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）−ピロリジン−２，５−ジオン、及びＣｈｉｍａｓｓｏｒｂ９６６。
【０１０２】
７．シュウ酸ジアミド、例えば、４，４’−ジ−オクチルオキシ−オキサニリド、２，２’−ジ−オクチルオキシ−５，５’−ジ−ｔｅｒｔ−ブチル−オキサニリド、２，２’−ジ−ドデシルオキシ−５，５’−ジ−ｔｅｒｔ−ブチル−オキサニリド、２−エトキシ−２’−エチル−オキサニリド、Ｎ，Ｎ’−ビス（３−ジメチルアミノプロピル）オキサルアミド、２−エトキシ−５−ｔｅｒｔ−ブチル−２’−エチル−オキサニリド及びそれらの２−エトキシ−２’−エチル−５，４’−ジ−ｔｅｒｔ−ブチル−オキサニリドとの混合物、ｏ−及びｐ−メトキシ−並びにｏ−及びｐ−エトキシ−二置換オキサニリドの混合物。
【０１０３】
８．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシ−プロピルオキシ）フェニル］−４，６−ビス（２，４−ジメチルフェニル）−１，３，５−トリアジン、２−［２−ヒドロキシ−４−（２−ヒドロキシ−３−オクチルオキシ−プロピルオキシ）フェニル］−４，６−ビス（２，４−ジメチルフェニル）−１，３，５−トリアジン。
【０１０４】
適切なパーオキシドを破壊する化合物としては、例えば：
β−チオ−ジプロピオン酸のエステル、例えばラウリル、ステアリル、ミリスチル又はトリデシルエステル、メルカプトベンズイミダゾール、２−メルカプトベンズイミダゾールの亜鉛塩、亜鉛ジブチル−ジチオカルバメート、ジオクタデシルジスルフィド、ペンタエリトリトール−テトラキス（β−ドデシルメルカプト）プロピオネート及びエチレングリコールビスメルカプトアセテートがある。
【０１０５】
上記の更なる添加剤は、典型的には、ポリマー基材の質量に対して０．１〜５質量％の量で添加される。
【０１０６】
本発明の別の一態様は、帯電防止仕上げ処理された熱可塑性又は弾性ポリマーの製造方法であって、カレンダ、混合機、混練機又は押出機において、前記ポリマーを、
ｉ）ポリエーテルエステルアミドから成る群から選択される少なくとも１種の帯電防止添加剤と；
ｉｉ）アルキレンオキシド又は／及びラクタム又は／及びラクトン又は／及びヒドロキシル官能性多酸と共重合するモノアルコール残基若しくはジアルコール残基を含むリン酸モノエステル若しくはジエステル、或いはその混合物と；
を含む添加剤混合物であって、但しポリオキシエチレンラウリルエーテルリン酸を除く、添加剤混合物に、それ自体で又はその個別の成分の形態で、及び任意の更なる添加剤と共に、混合することを含む方法である。
【０１０７】
前記製造は、それ自体公知の方法で、前記成分及び所望により更なる添加剤とポリマーとを、それ自体公知の装置、例えばカレンダ、混合機、混練機、押出機等を用いて混合することによって実施することができる。添加剤は、個別に添加されても、又は互いの混合物で添加されてもよい。いわゆるマスターバッチを使用することもできる。
【０１０８】
本発明に従って得られる帯電防止熱可塑性ポリマーは、公知の方法で所望の形態にすることができる。かかる方法としては、例えば、粉砕、カレンダ加工、押出、射出成形、焼結、圧縮／焼結又はスピニング、及び押出吹込み成形、又はプラスチゾル法による加工が挙げられる。帯電防止熱可塑性ポリマーを加工して発泡材料を形成することもできる。
【０１０９】
また、本発明は、帯電防止熱可塑性又は弾性ポリマーの製造のための、
ｉ）ポリエーテルエステルアミドから成る群から選択される少なくとも１種の帯電防止添加剤と、
ｉｉ）アルキレンオキシド又は／及びラクタム又は／及びラクトン又は／及びヒドロキシル官能性多酸と共重合するモノアルコール残基若しくはジアルコール残基を含むリン酸モノエステル若しくはジエステル、或いはその混合物と
を含む添加剤混合物であって、但しポリオキシエチレンラウリルエーテルリン酸を除く、添加剤混合物の使用にも関する。
【０１１０】
以下の実施例は、本発明を例示するものである。
【０１１１】
使用する化合物：
Ｃｉｂａ  Ｉｎｃ．のＩｒｇａｓｔａｔ  Ｐ１８（ＲＴＭ）は、ポリエーテルエステルアミドを含有する組成物であり、
ＢＹＫ−Ｃｈｅｍｉｅ  ＧｍｂＨのＢＹＫ−Ｗ９０１０（ＲＴＭ）、
ＢＹＫ−Ｃｈｅｍｉｅ  ＧｍｂＨのＢＹＫ−Ｗ９９５（ＲＴＭ）、
Ｃｉｂａ  Ｉｎｃ．のＥＦＫＡ８５１０、
化合物１０１は、ＷＯ２００５／０８５２６１の実施例３の化合物である。
【０１１２】
ポリマー基材：
ポリプロピレン（ＰＰ）  ＬｙｏｎｄｅｌｌＢａｓｅｌｌ  Ｉｎｄ．のＭｏｐｌｅｎ  ＨＰ  ５５２Ｒ（ＲＴＭ）
（ＭＦＲ  ２５ｇ／１０分、２．１６ｋｇ、２３０℃）
ポリエチルエチレン（ＰＥ−ＨＤ）  ＳＡＢＩＣ  Ｉｎｃ．のＭ８０００６３Ｓ
（ＭＦＲ８．０ｇ／１０分、２．１６ｋｇ、１９０℃）
ポリエチレン（ＰＥ−ＬＤ）  Ｐｏｌｉｍｅｒｉ  ＥｕｒｏｐａのＲｉｂｌｅｎｅ  ＦＦ２９
（０．６ｇ／１０分、２．１６ｋｇ、１９０℃）
衝撃ポリスチレン（ＨＩＰＳ）  Ｄｏｗ  Ｐｌａｓｔｉｃｓ  ＩｎｃからのＳｔｙｒｏｎ４８５
【０１１３】
ポリマー化合物の調製
樹脂（ペレット又は粉末）を含有する調合物とＩＲＧＡＳＴＡＴ  Ｐ１８（０〜２０％）と他の添加剤（エタノール中に０〜５％溶解）とを高速混合機内で混合する。混合物を循環空気炉内において８０℃で４時間乾燥させる。その配合は、２００から２３０℃の間の適切な温度で二軸スクリュー押出機によって行う。
【０１１４】
ポリプロピレン試料は、前記ポリマーの質量に対して０．１５質量％のＣｉｂａ  Ｉｎｃ．のＩｒｇａｎｏｘ  Ｂ２１５（ＲＴＭ）及び０．０５質量％のＣａ−ステアレートの塩基安定化剤を含有する。
【０１１５】
試料調製
ａ）射出成形試料
９０×８５×２ｍｍの大きさのプラークを射出成形によって調製する。加工温度は、樹脂に応じて２２０〜２４０℃の範囲内である。
【０１１６】
ｂ）吹込フィルム
厚さ０．１５ｍｍの単層フィルムを２００℃で吹込む。
【０１１７】
表面及び体積抵抗率の試験
ＡＳＴＭ  Ｄ２５７に従って、表面及び体積抵抗率を測定する。その測定は、５００Ｖの試験電圧及び環状電極によって行う。
【０１１８】
以下の表に示されるパーセンテージは、ポリマー基材の質量に対する質量によるものである。
【０１１９】
結果を第１〜５表に示す。
【０１２０】
第１表  ポリプロピレン、Ｍｏｐｌｅｎ  ＨＰ５５２Ｒ、射出成形
【表１】
2013505344.tif 000007
【０１２１】
第２表  ポリエチレンＰＥ−ＨＤ、Ｍ８００６３、射出成形
【表２】
2013505344.tif 000008
【０１２２】
第３表  ポリエチレンＰＥ−ＬＤ、Ｒｉｂｌｅｎｅ  ＦＦ２９、フィルム
【表３】
2013505344.tif 000009
【０１２３】
第４表  衝撃ポリスチレン（ＨＩＰＳ）、Ｓｔｙｒｏｎ４８５、射出成形
【表４】
2013505344.tif 000010
【０１２４】
上記のデータは、両添加剤を組み合わせることによって各成分単独から予想されるものより高い抵抗率の著しい低下が生じることを明確に示す。
【０１２５】
第５表  ポリエチレンＰＥ−ＨＤ、Ｍ８００６３、射出成形
【表５】
2013505344.tif 000011
【国際調査報告】
2013505344.tif 000014
2013505344.tif 000015